(57)【要約】【課題】  本発明が解決しようとする課題は、優れた遮熱性を有する遮熱性舗装用塗料を提供することである。【解決手段】  ラジカル硬化性樹脂（ａ−１）及び重合性不飽和単量体（ａ−２）を含むラジカル硬化性樹脂組成物（Ａ）と、顔料（Ｂ）とを含有する遮熱性舗装用塗料において、  前記顔料（Ｂ）をラジカル硬化性樹脂組成物（Ａ）に混合分散させて顔料分散体を得、次いで、該顔料分散体を、更にラジカル硬化性樹脂組成物（Ａ）で混合分散することで得られることを特徴とする遮熱性舗装用塗料。【選択図】  なし【特許請求の範囲】
【請求項１】
ラジカル硬化性樹脂（ａ−１）及び重合性不飽和単量体（ａ−２）を含むラジカル硬化性樹脂組成物（Ａ）と、顔料（Ｂ）とを含有する遮熱性舗装用塗料において、
前記顔料（Ｂ）をラジカル硬化性樹脂組成物（Ａ）に混合分散させて顔料分散体を得、次いで、該顔料分散体を、更にラジカル硬化性樹脂組成物（Ａ）で混合分散することで得られることを特徴とする遮熱性舗装用塗料。
【請求項２】
顔料（Ｂ）をラジカル硬化性樹脂（ａ−１）及び重合性不飽和単量体（ａ−２）を含むラジカル硬化性樹脂組成物（Ａ）に混合分散させて顔料分散体を得、次いで、該顔料分散体を、更にラジカル硬化性樹脂組成物（Ａ）で混合分散することを特徴とする遮熱性舗装用塗料の製造方法。
【発明の詳細な説明】
【技術分野】
【０００１】
本発明は、例えば、アスファルト舗装、コンクリート舗装等に使用できる遮熱性舗装用塗料に関する。
【背景技術】
【０００２】
近年、都市部の気温がその周辺の郊外部に比べて異常な高温を示すヒートアイランド現象の影響が大きくなっており、産業界においてはその緩和策が急務となっている。
【０００３】
ヒートアイランド現象の原因としては様々な要素があるが、その１つとして、アスファルトやコンクリートによる光反射率の低下、熱吸収率の増加が挙げられる。
その緩和策としては、例えば、透水性舗装、保水性舗装、遮熱性舗装が近年採用され始めている。
【０００４】
前記遮熱性舗装としては、例えば、（Ａ）塗膜形成成分と、（Ｂ）可視領域で吸収を示し近赤外領域で反射を示す顔料とを含有し、前記（Ａ）塗膜形成成分が、（Ａ１）アクリル酸アルキルエステルまたはメタクリル酸アルキルエステルと、（Ａ２）前記（Ａ１）成分に可溶なアクリル系重合体と、（Ａ３）前記（Ａ１）成分に可溶な可塑剤と、（Ａ４）１分子中に少なくとも２個の重合性二重結合を有する化合物と、（Ａ５）４０℃以上の融点を有するパラフィンまたはワックスとを含有するものであることを特徴とする舗装面用遮熱塗料が知られている（特許文献１参照）。
【０００５】
しかしながら、前記舗装面用遮熱塗料は十分な遮熱性能を奏しているとは言えず、産業界からはより向上した遮熱性能を具備し、アスファルトやコンクリート等の路面温度を更に低減できる遮熱性舗装用塗料が強く求められている。
【先行技術文献】
【特許文献】
【０００６】
【特許文献１】特開２００５−２３２７７号公報
【発明の概要】
【発明が解決しようとする課題】
【０００７】
本発明が解決しようとする課題は、優れた遮熱性を有する遮熱性舗装用塗料を提供することである。
【課題を解決するための手段】
【０００８】
本発明者等は、前記課題を解決すべく鋭意研究を進める中で、ラジカル硬化性樹脂組成物の使用に着目した。しかしながら、顔料をラジカル硬化性樹脂組成物中に単純に混合分散した場合には、塗膜の遮熱性が十分でないことが分かった。
そこで、本発明者等は、顔料分散工程と、塗料化工程とを別々にすることを検討した。
その結果、遮熱性を有する顔料をラジカル硬化性樹脂組成物で混合分散させ、その後で、該顔料分散体をラジカル硬化性樹脂組成物でさらに混合分散することにより、遮熱性に優れる遮熱性舗装用塗料が得られることを見出し、本発明を完成させるに至った。
【０００９】
本発明者等は、前記課題を解決すべく鋭意研究を進める中で、ラジカル硬化性樹脂組成物の使用に着目した。しかしながら、顔料をラジカル硬化性樹脂組成物中に単純に混合分散した場合には、塗膜の遮熱性が十分でないことが分かった。
そこで、本発明者等は、顔料分散工程と、塗料化工程とを別々にすることを検討した。
その結果、遮熱性を有する顔料をラジカル硬化性樹脂組成物で混合分散させ、（所望の分散粒径とし）、その後で、該顔料分散体をラジカル硬化性樹脂組成物（舗装用）でさらに混合することにより、遮熱性に優れる遮熱性舗装用塗料が得られることを見出し、本発明を完成させるに至った。
【００１０】
即ち、本発明は、ラジカル硬化性樹脂（ａ−１）及び重合性不飽和単量体（ａ−２）を含むラジカル硬化性樹脂組成物（Ａ）と、顔料（Ｂ）とを含有する遮熱性舗装用塗料において、前記遮熱性舗装用塗料が、前記顔料（Ｂ）をラジカル硬化性樹脂組成物（Ａ）に混合分散させて顔料分散体を得、次いで、該顔料分散体を、更にラジカル硬化性樹脂組成物（Ａ）で混合分散することで得られることを特徴とする遮熱性舗装用塗料に関する。
【００１１】
また、本発明は、顔料（Ｂ）をラジカル硬化性樹脂（ａ−１）及び重合性不飽和単量体（ａ−２）を含むラジカル硬化性樹脂組成物（Ａ）に混合分散させて顔料分散体を得、次いで、該顔料分散体を、更にラジカル硬化性樹脂組成物（Ａ）で混合分散することを特徴とする遮熱性舗装用塗料の製造方法に関する。
【発明の効果】
【００１２】
本発明の遮熱性舗装用塗料は、優れた遮熱性を有する。従って、アスファルトやコンクリート等に塗布することで、路面温度を効率定期に低減することができる。
【発明を実施するための形態】
【００１３】
まず、本発明で使用するラジカル硬化性樹脂組成物（Ａ）について説明する。
【００１４】
前記ラジカル硬化性樹脂組成物（Ａ）は、ラジカル硬化性樹脂（ａ−１）及び重合性不飽和単量体（ａ−２）を含むものである。
【００１５】
前記ラジカル硬化性樹脂（ａ−１）としては、不飽和ポリエステル樹脂、エポキシ（メタ）アクリレート樹脂、ウレタン（メタ）アクリレート樹脂、ポリエステル（メタ）アクリレート樹脂等が挙げられ、これらは単独又は２種以上を併用してもよい。
【００１６】
前記ラジカル硬化性樹脂（ａ−１）の数平均分子量としては、遮熱性、引張り物性等の観点から、１００〜１０００００であることが好ましい。なお、前記ラジカル硬化性樹脂（ａ−１）の数平均分子量は、ゲルパーミエーション・クロマトグラフィー（ＧＰＣ）により、溶離液；テトラヒドロフラン、示差屈折法、ポリスチレン換算により測定した値を示す。
【００１７】
前記重合性不飽和単量体（ａ−２）としては、例えば、スチレン、α-メチルスチレン、クロルスチレン、ジクロルスチレン、ジビニルベンゼン、ｔ−ブチルスチレン、ビニルトルエン、酢酸ビニル、ジアリールフタレ-ト、トリアリールシアヌレ-ト、アクリル酸エステル、メタクリル酸エステル等；（メタ）アクリル酸メチル、（メタ）アクリル酸エチル、（メタ）アクリル酸ｎ−ブチル、（メタ）アクリル酸ｉ−ブチル、（メタ）アクリル酸ｔ−ブチル、（メタ）アクリル酸２−エチルヘキシル、（メタ）アクリル酸ラウリル、（メタ）アクリル酸シクロヘキシル、（メタ）アクリル酸ベンジル、（メタ）アクリル酸ステアリル、（メタ）アクリル酸トリデシル、ジシクロペンテニロキシエチル（メタ）アクリレート、エチレングリコールモノメチルエーテル（メタ）アクリレート、エチレングリコールモノエチルエーテル（メタ）アクリレート、エチレングリコールモノブチルエーテル（メタ）アクリレート、エチレングリコールモノヘキシルエーテル（メタ）アクリレート、エチレングリコールモノ２ーエチルヘキシルエーテル（メタ）アクリレート、ジエチレングリコールモノメチルエーテル（メタ）アクリレート、ジエチレングリコールモノエチルエーテル（メタ）アクリレート、ジエチレングリコールモノブチルエーテル（メタ）アクリレート、ジエチレングリコールモノヘキシルエーテル（メタ）アクリレート、ジエチレングリコールモノ２ーエチルヘキシルエーテル（メタ）アクリレート、ジプロピレングリコールモノメチルエーテル（メタ）アクリレート、ジプロピレングリコールモノエチルエーテル（メタ）アクリレート、ジプロピレングリコールモノブチルエーテル（メタ）アクリレート、ジプロピレングリコールモノヘキシルエーテル（メタ）アクリレート、ジプロピレングリコールモノ２ーエチルヘキシルエーテル（メタ）アクリレート、ジエチレングリコールジ（メタ）アクリレート、ジプロピレングリコールジ（メタ）アクリレート、ネオペンチルグリコ-ルジ（メタ）アクリレ-ト、ＰＴＭＧのジメタアクリーレート、１，３−ブチレングリコールジ（メタ）アクリレート、１，６−ヘキサンジオールジ（メタ）アクリレート、２−ヒドロキシ１，３ジメタクリロキシプロパン、２，２−ビス〔４−（メタクリロキシエトキシ）フェニル〕プロパン、２，２−ビス〔４−（メタクリロキシ・ジエトキシ）フェニル〕プロパン、２，２−ビス〔４−（メタクリロキシ・ポリエトキシ）フェニル〕プロパン、テトラエチレングリコールジアクリレート、ビスフェノールＡＥＯ変性（ｎ＝２）ジアクリレート、イソシアヌル酸ＥＯ変性（ｎ＝３）ジアクリレート、ペンタエリスリトールジアクリレートモノステアレート、ジシクロペンテニルオキシエチル（メタ）アクリレート、ジシクロペンテニル（メタ）アクリレート、トリス（２−ヒドロキシエチル）イソシアヌルアクリレート、フェノキシエチル（メタ）アクリレート等が挙げられ、これらは単独又は２種以上を併用してもよい。
【００１８】
前記ラジカル硬化性樹脂組成物（Ａ）中における、前記ラジカル硬化性樹脂（ａ−１）と前記重合性不飽和単量体（ａ−２）との質量割合は、（ａ−１）／（ａ−２）＝９０／１０〜１０／９０であることが好ましい。
【００１９】
次に、本発明で使用する顔料（Ｂ）について説明する。
【００２０】
前記顔料（Ｂ）としては、遮熱性を有する顔料を使用することが好ましい。具体的には、可視領域では吸収を示し、近赤外領域で反射を示す顔料を使用することが好ましい。
【００２１】
前記顔料（Ｂ）としては、有機顔料と白色無機顔料とを組合せ使用することが好ましい。
【００２２】
前記有機顔料としては、アゾ系黄色顔料、フタロシアニン系青色顔料、キナクリドン系赤色顔料を混合することが好ましい。
【００２３】
前記顔料（Ｂ）の使用量としては、前記ラジカル硬化性樹脂組成物（Ａ）１００質量部に対し、０．１〜１０００質量部であることが好ましい。
【００２４】
次に、本発明の遮熱性舗装用塗料について説明する。
【００２５】
本発明の遮熱性舗装用塗料は、前記ラジカル硬化性樹脂組成物（Ａ）、前記顔料（Ｂ）、及び必要によりその他の添加剤を含有するものである。
【００２６】
前記その他の添加剤としては、有機過酸化物等の硬化剤、硬化促進剤、充填材、紫外線吸収剤、触媒、増粘剤、低収縮剤、老化防止剤、可塑剤、骨材、難燃剤、安定剤、補強材、チキソ性付与剤、溶剤等を使用することができる。
【００２７】
次に、本発明の遮熱性舗装用塗料の製造方法について説明する。
【００２８】
前記遮熱性舗装用塗料の製造方法としては、前記顔料（Ｂ）をラジカル硬化性ラジカル硬化性樹脂組成物（Ａ）に混合分散させて顔料分散体を得（＝分散工程）、次いで、該顔料分散体を、更にラジカル硬化性樹脂組成物（Ａ）で混合分散する（＝塗料化工程）ことが、本発明の課題を解決するうえで必須である。前記分散工程を経ない場合には、特に十分な遮熱性が得られない。
【００２９】
前記混合分散する方法は特に限定されないが、例えば、ディスパー分散、ビーズミル分散等が挙げられる。
【実施例】
【００３０】
以下、本発明を実施例により、一層具体的に説明するが、本発明の範囲はこれら実施例のみに限定されるものではない。
また、本発明では、特に断りのない限り、「部」は「質量部」、「％」は「質量％」である。
【００３１】
［合成例１］ラジカル硬化性樹脂（ａ−１−１）の合成
ジエチレングリコール３モル、トリエチレングリコール７モル、オルソフタル酸５モル、ＰＭＡＡ５モル、トルハイドロキノン５０ｐｐｍを２００〜２２０℃で加熱縮合し、その後１４０℃まで冷却し、次にグリシジルメタクリレート２モルを仕込み１４０℃で１０時間反応しラジカル硬化性樹脂（ａ−１−１）としてポリエステルメタクリレート樹脂を得た。
【００３２】
［合成例２］ラジカル硬化性樹脂（ａ−１−２）の合成
ジエチレングリコール３モル、トリエチレングリコール７モル、オルソフタル酸１０モ
ル、トルハイドロキノン５０ｐｐｍを２００〜２２０℃で加熱縮合し、その後１４０℃まで冷却し、次にグリシジルメタクリレート２モルを仕込み１４０℃で１０時間反応しラジカル硬化性樹脂（ａ−１−２）としてポリエステルメタクリレート樹脂を得た。
【００３３】
［合成例３］ラジカル硬化性樹脂（ａ−１−３）の合成
ジエチレングリコール１０モル、オルソフタル酸８モル、マレイン酸２モル、トルハイドロキノン５０ｐｐｍを２００〜２２０℃で加熱縮合し、その後１４０℃まで冷却し、次にグリシジルメタクリレート１モルを仕込み１４０℃で１０時間反応しラジカル硬化性樹脂（ａ−１−３）としてポリエステルメタクリレート樹脂を得た。
【００３４】
［合成例４］ラジカル硬化性樹脂（ａ−１−４）の合成
温度計、攪拌機、不活性ガス導入口および還流冷却器を備えた三口フラスコにビスフェ
ノールＡとエピクロルヒドリンとの反応により得られたエポキシ当量が１８５なるエピク
ロン８５０（ＤＩＣ（株）製）１８５０ｇ、メタクリル酸８６０ｇ、ハイドロキノン１．３６ｇおよびトリエチルアミン１０．８ｇを仕込み、１２０℃まで昇温させ、同温度で１０時間反応させ、ラジカル硬化性樹脂（ａ−１−４）として酸価３．５のエポキシメタクリレート樹脂を得た。
【００３５】
［ラジカル硬化性樹脂組成物の調整］
合成例１〜４で得られたラジカル硬化性樹脂（ａ−１−１）〜（ａ−１−４）を用い、表１に示す割合で混合し、ラジカル硬化性樹脂組成物Ａ−１、Ａ−２、Ａ−３を得た。なおラジカル硬化性樹脂組成物Ａ−３は舗装用に用いられる樹脂組成物である。
【００３６】
【表１】
2013091681.tif 000002
重合禁止剤：ＢＨＴ  
消泡剤：ＢＹＫ  Ａ−５５５  
ワックス：融点が１２５、１３０、１３５、１４０°Ｆの４種のポリエチレンワックス等量混合品
【００３７】
［実施例１］
１００ｍｌ容のポリ瓶に、
黄色有機顔料  ３．４部  （「ＳＹＭＵＬＥＲ  Ｆａｓｔ  Ｙｅｌｌｏｗ  ４１９２」、ＤＩＣ（株）製）
赤色有機顔料  １．２部  （「ＦＡＳＴＯＧＥＮ  Ｓｕｐｅｒ  Ｍａｇｅｎｔａ  ＲＨ」、ＤＩＣ（株）製）
青色有機顔料  ０．４部  （「ＦＡＳＴＯＧＥＮ  Ｂｌｕｅ  ５４８５」、ＤＩＣ（株）製）
白色無機顔料  ２０．０部  （「ＪＲ−７０１」、テイカ（株）製）
ラジカル硬化性樹脂組成物Ａ−１  １６．０部
溶剤（メタクリル酸メチル） １６．５部
３ｍｍ径ガラスビーズ １００部
を仕込み、ペイントコンディショナーで分散させた後、この分散液に
ラジカル硬化性樹脂組成物Ａ−３（舗装用） ４２．５部
を加えて、ペイントコンディショナーで混合して遮熱性舗装用塗料を得た。
【００３８】
［実施例２］
１回目のペイントコンディショナー分散におけるラジカル硬化性樹脂組成物Ａ−１をラジカル硬化性樹脂組成物Ａ−２に変えた以外は実施例１と同様にして遮熱性舗装用塗料を得た。
【００３９】
［比較例１］
１回目のペイントコンディショナー分散におけるラジカル硬化性樹脂組成物Ａ−１  １６．０部をラジカル硬化性樹脂組成物Ａ−３（舗装用）５８．５部に変え、２回目のペイントコンディショナー操作を省いた以外は実施例１と同様にして遮熱性舗装用塗料を製造した。
【００４０】
［遮熱性の評価方法］
遮熱性は、明度（Ｌ＊）及び日射反射率により評価した。
【００４１】
（明度（Ｌ＊））
実施例及び比較例で得られた塗膜を、コニカミノルタ（株）製分光測色計  ＣＭ−３５００ｄを用いてＤ６５光源、１０度視野の条件にて測定した。
【００４２】
（日射反射率）
実施例及び比較例で得られた塗膜を、ＪＩＳ  Ｋ５６０２に準拠して、分光光度計ＵＶ−３６００により測定、算出した。
【００４３】
【表２】
2013091681.tif 000003